3価以上の脂肪族アルコールを70モル以上含有したアルコール成分と、ロジン及びアクリル酸変性ロジンもしくはフマル酸変性ロジンを合計で70モル以上含有したカルボン酸成分とを縮重合させて得られるポリエステル樹脂Lを含み、該ポリエステル樹脂Lの含有量が5~40重量である結着樹脂を含有してなるトナー。ポリエステル樹脂Lの軟化点が90~140°Cである、請求項1記載のトナー。ポリエステル樹脂Lの数平均分子量が500~2500であり、重量平均分子量が3000~30000である、請求項1又は2記載のトナー。結着樹脂が、さらに、ポリエステル樹脂Lよりも軟化点が高く、3価以上のモノマーを両成分総量中3~25モル含む、アルコール成分とカルボン酸成分とを縮重合させて得られるポリエステル樹脂Hを、25~95重量含有してなる、請求項1~3いずれか記載のトナー。ポリエステル樹脂Hのアルコール成分が、12プロパンジオールを含有してなる、請求項4記載のトナー。ポリエステル樹脂Hのカルボン酸成分が、アクリル酸変性ロジン又はフマル酸変性ロジンを含有してなる、請求項4又は5記載のトナー。結着樹脂を含む原料の溶融混練工程及び粉砕工程を含む方法により得られる粉砕トナーである、請求項1~6いずれか記載のトナー。しかしながら、大粒径の外添剤の使用や外添剤を多く使用する方法では、トナー低温定着性の悪化を招く。本発明の課題は、低温定着性に優れ、搬送時や連続印刷時の現像機内においても良好な流動性を有するトナーを提供することにある本発明は、3価以上の脂肪族アルコールを70モル以上含有したアルコール成分と、ロジン及びアクリル酸変性ロジンもしくはフマル酸変性ロジンを合計で70モル以上含有したカルボン酸成分とを縮重合させて得られるポリエステル樹脂Lを含み、該ポリエステル樹脂Lの含有量が5~40重量である結着樹脂を含有してなるトナーに関する。本発明のトナーは、低温定着性に優れ、搬送時や連続印刷時の現像機内においても良好な流動性を有するという優れた効果を奏する。本発明のトナーは、結着樹脂が、3価以上の脂肪族アルコール、ロジン及びアクリル酸変性ロジンもしくはフマル酸変性ロジンを用いて得られるポリエステル樹脂Lを含有している点に特徴を有しており、このポリエステル樹脂Lを結着樹脂の一部に含むことにより、外添剤がトナー粒子表面に埋まりこんでしまう、埋め込みという状態が抑制される。これは、ポリエステル樹脂Lの骨格の大部分が硬度の高いロジン骨格及び3価以上の脂肪族アルコールで作られる骨格であるためと考えられる。この結果、大粒径の外添剤の使用等を行わなくても良好な流動性が得られ、低温定着性も損なわれないものと推察される。ポリエステル樹脂Lは、3価以上の脂肪族アルコールを70モル以上含有したアルコール成分とロジン及びアクリル酸変性ロジンもしくはフマル酸変性ロジンを含有したカルボン酸成分とを縮重合させて得られる樹脂である。3価以上の脂肪族アルコールとしては、グリセリン、ペンタエリスリトール、トリメチロールプロパン、ソルビトール等が挙げられ、これらの中では、トナーの流動性の観点から、グリセリンが好ましい。3価以上の脂肪族アルコールの含有量は、トナーの低温定着性及び流動性の観点から、アルコール成分中、70モル以上であり、好ましくは80モル以上、より好ましくは90モル以上、さらに好ましくは実質的に100モルである。3価以上の脂肪族アルコール以外のアルコールとしては、12プロパンジオール、13プロパンジオール、23ブタンジオール、エチレングリコール、ネオペンチルグリコール等の脂肪族ジオール、式:式中、RO及びORはオキシアルキレン基であり、Rはエチレン及び/又はプロピレン基であり、x及びyはアルキレンオキサイドの付加モル数を示し、それぞれ正の数であり、xとyの和の平均値は1~16が好ましく、1~8がより好ましく、15~4がさらに好ましいで表されるビスフェノールAのアルキレンオキサイド付加物等の芳香族ジオール等が挙げられる。本発明におけるロジンは、松類から得られる天然ロジン、異性化ロジン、二量化ロジン、重合ロジン、不均化ロジン等の、アビエチン酸、ネオアビエチン酸、パラストリン酸、ピマール酸、イソピマール酸、サンダラコピマール酸、デヒドロアビエチン酸、レポピマール酸等を主成分とするロジンであれば、公知のロジンを特に限定することなく使用できる。天然ロジンとしては、天然ロジンパルプを製造する工程で副産物として得られるトール油から得られるトールロジン、生松ヤニから得られるガムロジン、松の切株から得られるウッドロジン等が挙げられる。ポリエステル樹脂Lに用いられるロジンは、トナーの低温定着性及び流動性の観点から、天然ロジンが好ましい。天然ロジンは、精製ロジン、未精製ロジンいずれであっても、又、その混合物であっても好ましく使用することができる。本発明において、ロジンは、精製工程により不純物が低減されたロジンであってもよい。ロジンを精製することにより、ロジンに含まれる不純物が除去される。主な不純物としては、2メチルプロパン、アセトアルデヒド、3メチル2ブタノン、2メチルプロパン酸、ブタン酸、ペンタン酸、nヘキサナール、オクタン、ヘキサン酸、ベンズアルデヒド、2ペンチルフラン、26ジメチルシクロヘキサノン、1メチル2ベンゼン、35ジメチル2シクロヘキセン、4ベンズアルデヒド等が挙げられる。本発明においては、これらのうち、ヘキサン酸、ペンタン酸及びベンズアルデヒドの3種類の不純物の、ヘッドスペースGCMS法により揮発成分として検出されるピーク強度を精製ロジンの指標として用いることができる。即ち、本発明における精製ロジンとは、後述のヘッドスペースGC-MS法の測定条件において、ヘキサン酸のピーク強度が08×107以下であり、ペンタン酸のピーク強度が04×107以下であり、ベンズアルデヒドのピーク強度が04×107以下であるロジンをいう。さらに、保管性及び臭気の観点から、ヘキサン酸のピーク強度は、06×107以下が好ましく、05×107以下がより好ましい。ペンタン酸のピーク強度は、03×107以下が好ましく、02×107以下がより好ましい。ベンズアルデヒドのピーク強度は、03×107以下が好ましく、02×107以下がより好ましい。さらに、保存性及び臭気の観点から、上記3種の物質に加え、nヘキサナールと2ペンチルフランが低減されていることが好ましい。nヘキサナールのピーク強度は、17×107以下が好ましく、16×107以下がより好ましく、15×107以下がさらに好ましい。また、2ペンチルフランのピーク強度は10×107以下が好ましく、09×107以下がより好ましく、08×107以下がさらに好ましい。ロジンの精製方法としては、公知の方法が利用可能であり、蒸留、再結晶、抽出等による方法が挙げられ、蒸留によって、精製するのが好ましい。蒸留の方法としては、例えば特開平7-286139号公報に記載されている方法が利用でき、減圧蒸留、分子蒸留、水蒸気蒸留等が挙げられるが、減圧蒸留によって精製するのが好ましい。例えば、蒸留は通常667kPa以下の圧力で200~300°Cで実施され、通常の単蒸留をはじめ、薄膜蒸留、精留等の方法が適用され、通常の蒸留条件下では仕込みロジンに対し2~10重量の高分子量物がピッチ分として除去されると同時に2~10重量の初留分を除去する。ロジンの軟化点は、ポリエステル樹脂Lの目標とする軟化点と分子量を両立し、トナーの低温定着性及び保存性を向上する観点から、50~100°Cが好ましく、60~90°Cがより好ましく、65~85°Cがさらに好ましい。本発明におけるロジンの軟化点とは、後述記載の方法により、ロジンを一度溶融させ、温度25°C、相対湿度50の環境下で1時間自然冷却させた後に測定される軟化点を意味する。ロジンの酸価は、反応性の観点から、100~200mgKOHgが好ましく、130~180mgKOHgがより好ましく、150~170mgKOHgがさらに好ましい。ロジンの含有量は、トナーの流動性の観点から、カルボン酸成分中、40~80モルが好ましく、45~70モルがより好ましく、45~65モルがさらに好ましい。本発明において、アクリル酸変性ロジンは、アクリル酸で変性されたロジン又はメタクリル酸で変性されたロジンを意味する。なお、本明細書において、アクリルは、アクリル又はメタクリルを意味する。従って、アクリル酸は、アクリル酸又はメタクリル酸を意味し、本発明におけるアクリル酸変性ロジンとしては、ディールスアルダー反応における反応活性の観点から、立体障害の少ないアクリル酸で変性したアクリル酸変性ロジンが好ましい。アクリル酸変性ロジンは、アビエチン酸、ネオアビエチン酸、パラストリン酸、ピマール酸、イソピマール酸、サンダラコピマール酸、デヒドロアビエチン酸、レポピマール酸等を主成分とするロジンに、アクリル酸を付加反応させて得られるものであり、具体的には、ロジンの主成分の中で共役二重結合を有するレポピマール酸、アビエチン酸、ネオアビエチン酸及びパラストリン酸と、アクリル酸とによる加熱下でのディールスアルダー反応を経て得ることができる。アクリル酸によるロジンの変性度アクリル酸変性度は、ポリエステルユニットの分子量を高め、低分子量のオリゴマー成分を低減させる観点から、5~105が好ましく、20~105がより好ましく、40~105がさらに好ましく、60~100がさらに好ましく、60~80がよりさらに好ましい。アクリル酸変性度は、式:式中、Xa1は変性度を算出するアクリル酸変性ロジンのSP値、Xa2はアクリル酸1モルとロジン1モルとを反応させて得られるアクリル酸変性ロジンの飽和SP値、YはロジンのSP値を示すにより算出される。ここで、SP値とは、後述の環球式自動軟化点試験器で測定される軟化点を意味する。また、飽和SP値とは、アクリル酸とロジンとの反応を、得られるアクリル酸変性ロジンのSP値が飽和値に達するまで反応させたときのSP値を意味する。式の分子は、アクリル酸で変性したロジンのSP値の上昇度を意味するものであり、式の値が大きいほど変性の度合いが高いことを示す。アクリル酸変性ロジンのガラス転移温度は、トナーの低温定着性、保存性及び粉砕性の観点から、35~80°Cが好ましく、45~65°Cがより好ましい。アクリル酸変性ロジンの製造方法は特に限定されないが、例えば、ロジンとアクリル酸を混合し、180~260°C程度、好ましくは180~210°Cに加熱することで、ディールスアルダー反応により、ロジンに含まれる共役二重結合を有する酸にアクリル酸を付加させて、アクリル酸変性ロジンを得ることができる。アクリル酸変性ロジンは、そのまま使用してもよく、さらに蒸留等の操作を経て精製して使用してもよい。本発明におけるフマル酸変性ロジンとは、フマル酸で変性されたロジンであり、アクリル酸変性ロジンと同様に、アビエチン酸、ネオアビエチン酸、パラストリン酸、ピマール酸、イソピマール酸、サンダラコピマール酸、デヒドロアビエチン酸、レポピマール酸等を主成分とするロジンに、フマル酸を付加反応させて得られるものであり、具体的には、ロジンの主成分の中で共役二重結合を有するレポピマール酸、アビエチン酸、ネオアビエチン酸及びパラストリン酸と、フマル酸とによる加熱下でのディールスアルダー反応を経て得ることができる。フマル酸によるロジンの変性度は、ポリエステルの分子量を高め、ガラス転移温度を高める観点から、5~105が好ましく、20~105がより好ましく、40~105がさらに好ましく、60~100がさらに好ましく、65~85がよりさらに好ましい。フマル酸変性度は、式:式中、Xf1は変性度を算出するフマル酸変性ロジンのSP値、Xf2はフマル酸1モルとロジン07モルとを反応させて得られるフマル酸変性ロジンのSP値、YはロジンのSP値を示すにより算出する。ここで、SP値とは、後述の環球式自動軟化点試験器で測定される軟化点を意味する。式により算出されるアクリル酸変性度と同様に、式の分子は、フマル酸で変性したロジンのSP値の上昇度を意味するものであり、式の値が大きいほど変性の度合いが高いことを示す。フマル酸変性ロジンの製造方法は特に限定されないが、例えば、ロジンとフマル酸を混合し、180~260°C程度、好ましくは180~210°Cに加熱することで、ディールスアルダー反応により、ロジンに含まれる共役二重結合を有する酸にフマル酸を付加させて、フマル酸変性ロジンを得ることができる。フマル酸変性ロジンのガラス転移温度は、トナーの低温定着性、保存性及び粉砕性の観点から、35~80°Cが好ましく、45~65°Cがより好ましい。さらに、ロジンとフマル酸を効率よく反応させる観点から、フェノール類の存在下で、ロジンとフマル酸を反応させてもよい。フェノール類としては、2価のフェノール及び水酸基に対して少なくともオルト位に置換基を有するフェノール性化合物が好ましく、2価のフェノールがより好ましい。2価のフェノールとは、ベンゼン環に、OH基が2個結合したものであり、他の置換基がついていない化合物を意味し、ハイドロキノン及びtブチルカテコールが好ましい。フェノール類の使用量は、反応性を向上する観点から、フマル酸変性ロジンの原料モノマー100重量部に対して、0001~05重量部が好ましく、0003~01重量部がより好ましく、0005~01重量部がさらに好ましい。アクリル酸及びフマル酸変性ロジンは、そのまま使用してもよく、さらに蒸留等の操作を経て精製して使用してもよい。変性前のロジンの軟化点は、トナーの低温定着性及び流動性の観点から、50~100°Cが好ましく、60~90°Cがより好ましく、65~85°Cがさらに好ましい。本発明におけるロジンの軟化点とは、後述記載の方法により、ロジンを一度溶融させ、温度25°C、相対湿度50の環境下で1時間自然冷却させた後に測定される軟化点を意味する。変性前のロジンの酸価は、変性ロジンの縮合反応の反応性の観点から、100~200mgKOHgが好ましく、130~180mgKOHgがより好ましく、150~170mgKOHgがさらに好ましい。アクリル酸変性ロジンとフマル酸変性ロジンは、いずれか一方であっても、両者が併用されていてもよい。アクリル酸変性ロジン又はフマル酸変性ロジンの含有量、両者が併用されている場合は両者の総含有量は、トナーの流動性の観点から、カルボン酸成分中、20~60モルが好ましく、25~55モルがより好ましく、30~55モルがさらに好ましく、35~55モルがよりさらに好ましい。ロジンとアクリル酸変性ロジン及びフマル酸変性ロジンの含有量は合計で、トナーの低温定着性及び流動性の観点から、カルボン酸成分中、70モル以上であり、80~100モルが好ましく、90~100モルがより好ましい。ロジン、アクリル酸変性ロジン及びフマル酸変性ロジン以外のカルボン酸成分としては、シュウ酸、マロン酸、マレイン酸、フマル酸、シトラコン酸、イタコン酸、グルタコン酸、コハク酸、アジピン酸、セバシン酸、アゼライン酸等の脂肪族ジカルボン酸、シクロヘキサンジカルボン酸等の脂環式ジカルボン酸;フタル酸、イソフタル酸、テレフタル酸等の芳香族ジカルボン酸;トリメリット酸、ピロメリット酸等の3価以上の多価カルボン酸、これらの酸の無水物、アルキルエステルが挙げられる。アルコール成分には1価のアルコールが、カルボン酸成分には1価のカルボン酸化合物が、樹脂の分子量調整やトナーの耐オフセット性向上の観点から、適宜含有されていてもよい。なお、本発明において、ポリエステル樹脂は、実質的にその特性を損なわない程度に変性されたポリエステルであってもよい。変性されたポリエステルとしては、ポリエステルポリアミドや、特開平11-133668号公報、特開平10-239903号公報、特開平8-20636号公報等に記載の方法によりフェノール、ウレタン、エポキシ等によりグラフト化やブロック化したポリエステルをいう。ポリエステル樹脂Lの軟化点は、トナーの低温定着性の観点から、140°C以下が好ましく、130°C以下がより好ましく、120°C以下がさらに好ましく、トナーの流動性の観点から、90°C以上が好ましく、100°C以上がより好ましく、110°C以上がさらに好ましい。したがって、ポリエステル樹脂Lの軟化点は、トナーの低温定着性及び流動性の観点から、90~140°Cが好ましく、100~130°Cがより好ましく、110~120°Cがさらに好ましい。ポリエステル樹脂Lが2種以上の樹脂からなる場合は、軟化点の加重平均値が上記範囲内であることが好ましく、それぞれの樹脂の軟化点が上記範囲内であることがより好ましい。ガラス転移温度は、トナーの低温定着性の観点から、80°C以下が好ましく、70°C以下がより好ましく、65°C以下がさらに好ましく、トナーの流動性の観点から、35°C以上が好ましく、50°C以上がより好ましく、60°C以上がさらに好ましい。したがって、ガラス転移温度は、トナーの低温定着性及び流動性の観点から、35~80°Cが好ましく、50~70°Cがより好ましく、60~65°Cがさらに好ましい。ポリエステル樹脂Lが2種以上の樹脂からなる場合は、ガラス転移温度の加重平均値が上記範囲内であることが好ましく、それぞれの樹脂のガラス転移温度が上記範囲内であることがより好ましい。ポリエステル樹脂Lの酸価は、トナーの流動性の観点から、150mgKOHg以下が好ましく、70mgKOHg以下がより好ましく、50mgKOHg以下がさらに好ましく、30mgKOHg以下がよりさらに好ましく、20mgKOHg以下がよりさらに好ましく、トナーの低温定着性の観点から、5mgKOHg以上が好ましく、10mgKOHg以上がより好ましい。従って、ポリエステル樹脂Lの酸価は、トナーの低温定着性及び流動性の観点から、5~150mgKOHgが好ましく、5~70mgKOHgがより好ましく、10~50mgKOHgがさらに好ましく、10~30mgKOHgがよりさらに好ましく、10~20mgKOHgがよりさらに好ましい。ポリエステル樹脂Lが2種以上の樹脂からなる場合は、酸価の加重平均値が上記範囲内であることが好ましく、それぞれの樹脂の酸価が上記範囲内であることがより好ましい。ポリエステル樹脂Lの数平均分子量は、トナーの低温定着性の観点から、2500以下が好ましく、2200以下がより好ましく、2000以下がさらに好ましく、1800以下がよりさらに好ましく、トナーの流動性の観点から、500以上が好ましく、600以上がより好ましく、700以上がさらに好ましく、800以上がよりさらに好ましく、従って、ポリエステル樹脂Lの数平均分子量は、トナーの低温定着性及び流動性の観点から、500~2500が好ましく、600~2200がより好ましく、700~2000がさらに好ましく、800~1800がよりさらに好ましい。また、重量平均分子量は、トナーの低温定着性の観点から、30000以下が好ましく、25000以下がより好ましく、20000以下がさらに好ましく、10000以下がよりさらに好ましく、トナーの流動性の観点から、3000以上が好ましく、4000以上がより好ましく、5000以上がさらに好ましい。したがって、重量平均分子量は、トナーの低温定着性及び流動性の観点から、3000~30000が好ましく、4000~25000がより好ましく、5000~20000がさらに好ましく、5000~10000がよりさらに好ましい。ポリエステル樹脂Lの含有量は、トナーの低温定着性の観点から、結着樹脂中、40重量以下であり、35重量以下が好ましく、30重量以下がより好ましく、25重量以下がさらに好ましく、トナーの流動性の観点から、結着樹脂中、5重量以上であり、8重量以上が好ましく、10重量以上がより好ましく、15重量以上がさらに好ましい。したがって、ポリエステル樹脂Lの含有量は、トナーの低温定着性及び流動性の観点から、結着樹脂中、5~40重量であり、8~35重量が好ましく、10~30重量がより好ましく、15~25重量がさらに好ましい。本発明において、結着樹脂は、さらに、ポリエステル樹脂Lよりも軟化点の高いポリエステル樹脂Hを含有していることが好ましい。ポリエステル樹脂Lをポリエステル樹脂Hと併用することにより、トナーの低温定着性及び流動性が向上する。ポリエステル樹脂Hの軟化点は、トナーの低温定着性及び流動性の観点から、120~160°Cが好ましく、130~150°Cがより好ましい。ポリエステル樹脂Hとポリエステル樹脂Lの軟化点の差は、トナーの低温定着性及び流動性の観点から、10°C以上が好ましく、10~50°C以上がより好ましく、20~50°C以上がさらに好ましく、25~40°Cがよりさらに好ましい。ポリエステル樹脂Hは、3価以上のモノマーを含む、アルコール成分とカルボン酸成分とを縮重合させて得られるポリエステル樹脂であることが好ましい。アルコール成分としては、12プロパンジオール、13プロパンジオール、23ブタンジオール、エチレングリコール、ネオペンチルグリコール等の脂肪族ジオール、前記式で表されるビスフェノールAのアルキレンオキサイド付加物等の芳香族ジオール;グリセリン、ペンタエリスリトール、トリメチロールプロパン、ソルビトール、14-ソルビタン等の3価以上のアルコール等が挙げられる。これらのなかでは、トナーの低温定着性及び流動性の観点から、12プロパンジオールが好ましい。カルボン酸成分は、アクリル酸変性ロジン又はフマル酸変性ロジンを含有していることが好ましい。ポリエステル樹脂Hにもポリエステル樹脂Lと同様にロジン骨格が組み込まれることにより、ポリエステル樹脂Lの分散性が向上し、また何らかの相互作用が働くためか、より効果的に外添剤の埋め込みが抑制され、トナーの低温定着性及び流動性が向上する。アクリル酸変性ロジン及びフマル酸変性ロジンは、ポリエステル樹脂Lのカルボン酸成分として記載したものと同様である。アクリル酸変性ロジン又はフマル酸変性ロジンの含有量、両者が併用されている場合は両者の総含有量は、トナーの低温定着性及び流動性の観点から、カルボン酸成分中、5~40モルが好ましく、10~35モルがより好ましい。アクリル酸変性ロジン及びフマル酸変性ロジン以外のカルボン酸成分としては、トナーの低温定着性、流動性及び保存安定性の観点から、芳香族ジカルボン酸化合物が好ましい。本発明においては、カルボン酸、酸無水物、アルキルエステル等の誘導体等を含め、総称してカルボン酸化合物という。芳香族ジカルボン酸化合物としては、フタル酸、イソフタル酸、テレフタル酸等が好ましい。芳香族ジカルボン酸化合物の含有量は、トナーの低温定着性及び流動性の観点から、カルボン酸成分中、好ましくは40~80モル、より好ましくは50~70モルである。他のカルボン酸成分としては、シュウ酸、マロン酸、マレイン酸、フマル酸、シトラコン酸、イタコン酸、グルタコン酸、コハク酸、アジピン酸、セバシン酸、アゼライン酸等の脂肪族ジカルボン酸化合物;シクロヘキサンジカルボン酸等の脂環式ジカルボン酸;トリメリット酸、ピロメリット酸等の3価以上の多価カルボン酸、これらの酸の無水物、アルキルエステル等が挙げられる。ポリエステル樹脂Hの原料モノマーには、トナーの低温定着性及び流動性の観点から、3価以上のモノマー、即ち3価以上の多価アルコール及び3価以上の多価カルボン酸化合物の少なくともいずれかが、含有されていることが好ましい。3価以上のモノマーの含有量は、アルコール成分とカルボン酸成分の総量中、3~25モルが好ましく、10~20モルがより好ましく、10~15モルがさらに好ましい。アルコール成分には1価のアルコールが、カルボン酸成分には1価のカルボン酸化合物が、樹脂の分子量調整やトナーの耐オフセット性向上の観点から、適宜含有されていてもよい。ポリエステル樹脂Hの含有量は、トナーの低温定着性及び流動性の観点から、結着樹脂中、25~95重量が好ましく、40~95重量がより好ましく、60~95重量がさらに好ましく、65~92重量がよりさらに好ましく、70~90重量がよりさらに好ましく、75~85重量がよりさらに好ましい。ポリエステル樹脂Hのガラス転移温度は、トナーの低温定着性及び流動性の観点から、35~80°Cが好ましく、50~70°Cがより好ましく、60~70°Cがさらに好ましい。ポリエステル樹脂Hが2種以上の樹脂からなる場合は、ガラス転移温度の加重平均値が上記範囲内であることが好ましく、それぞれの樹脂のガラス転移温度が上記範囲内であることがより好ましい。ポリエステル樹脂Hの酸価は、トナーの低温定着性及び流動性の観点から、5~90mgKOHgが好ましく、5~80mgKOHgがより好ましく、5~50mgKOHgがさらに好ましく、10~40mgKOHgがよりさらに好ましく、20~35mgKOHgがよりさらに好ましく、20~30mgKOHgがよりさらに好ましい。ポリエステル樹脂Hが2種以上の樹脂からなる場合は、酸価の加重平均値が上記範囲内であることが好ましく、それぞれの樹脂の酸価が上記範囲内であることがより好ましい。ポリエステル樹脂Hの数平均分子量は、トナーの低温定着性及び流動性の観点から、1500~4500が好ましく、2000~4000がより好ましく、2500~3500がさらに好ましく、重量平均分子量は、トナーの低温定着性及び流動性の観点から、1万~400万が好ましく、1万~150万がより好ましく、10万~150万がさらに好ましく、50万~100万がよりさらに好ましく、65万~90万がよりさらに好ましく、70万~90万がよりさらに好ましい。ポリエステル樹脂L、Hのいずれもカルボン酸成分とアルコール成分との縮重合反応は、例えば、錫化合物、チタン化合物等のエステル化触媒、重合禁止剤等の存在下、不活性ガス雰囲気中で行うことができ、温度条件は、好ましくは120~250°C、より好ましくは140~230°Cが、それぞれ好ましい。エステル化触媒として用いられる錫化合物としては、例えば、酸化ジブチル錫が知られているが、本発明では、ポリエステル樹脂中での分散性を良好にする観点から、SnC結合を有していない錫化合物が好ましく、SnC結合を有しておらず、SnO結合を有する錫化合物がより好ましく、2-エチルヘキサン酸錫がさらに好ましい。エステル化触媒の使用量は、アルコール成分とカルボン酸成分との総使用量100重量部に対して、001~20重量部が好ましく、01~15重量部がより好ましく、02~10重量部がさらに好ましい。本発明において、互いに隣接する3個の炭素原子に結合した水素原子が水酸基で置換されたベンゼン環を有するピロガロール化合物をエステル化触媒とともに助触媒として用いることが、ポリエステル樹脂の生産性を向上させる観点及びトナーの保管性を向上させる観点から好ましい。ピロガロール化合物としては、ピロガロール、没食子酸、没食子酸エステル、234トリヒドロキシベンゾフェノン、22’34テトラヒドロキシベンゾフェノン等のベンゾフェノン誘導体、エピガロカテキン、エピガロカテキンガレート等のカテキン誘導体等が挙げられ、反応性の観点からは、没食子酸及び没食子酸エステルが好ましい。ピロガロール化合物の使用量は、アルコール成分とカルボン酸成分との総使用量100重量部に対して、ポリエステル樹脂の生産性を向上させる観点及びトナーの保管性の観点から、0001~10重量部が好ましく、0005~04重量部がより好ましく、001~02重量部がさらに好ましい。ここで、ピロガロール系化合物の使用量とは、縮重合反応に供したピロガロール系化合物の全配合量を意味する。ピロガロール化合物とエステル化触媒の重量比は、ポリエステル樹脂の生産性を向上させる観点及びトナーの保管性の観点から、001~05が好ましく、003~03がより好ましく、005~02がさらに好ましい。ポリエステル樹脂Hとポリエステル樹脂Lの重量比は、トナーの低温定着性及び流動性の観点から、955~6040が好ましく、9010~7030がより好ましい。本発明のトナーには、本発明の効果を損なわない範囲で、ポリエステル樹脂L及びポリエステル樹脂H以外の公知の結着樹脂、例えば、スチレンアクリル樹脂等のビニル系樹脂、エポキシ樹脂、ポリカーボネート、ポリウレタン等の他の樹脂が併用されていてもよいが、ポリエステル樹脂Lとポリエステル樹脂Hの総含有量は、トナーの低温定着性及び流動性の観点から、結着樹脂中、70重量以上が好ましく、80重量以上がより好ましく、90重量以上がさらに好ましく、実質的に100重量であることがさらに好ましい。本発明のトナーには、さらに、着色剤、離型剤、荷電制御剤、荷電制御樹脂、磁性粉、流動性向上剤、導電性調整剤、体質顔料、繊維状物質等の補強充填剤、酸化防止剤、老化防止剤、クリーニング性向上剤等の添加剤が適宜含有されていてもよい。着色剤としては、トナー用着色剤として用いられている染料、顔料等のすべてを使用することができ、カーボンブラック、フタロシアニンブルー、パーマネントブラウンFG、ブリリアントファーストスカーレット、ピグメントグリーンB、ローダミン-Bベース、ソルベントレッド49、ソルベントレッド146、ソルベントブルー35、キナクリドン、カーミン6B、ジスアゾエロー等が用いることができ、本発明のトナーは、黒トナー、カラートナーのいずれであってもよい。着色剤の含有量は、結着樹脂100重量部に対して、1~40重量部が好ましく、2~10重量部がより好ましい。離型剤としては、ポリオレフィンワックス、パラフィンワックス等の炭化水素系ワックス、シリコーン類;オレイン酸アミド、エルカ酸アミド、リシノール酸アミド、ステアリン酸アミド等の脂肪酸アミド類;カルナバロウワックス、ライスワックス、キャンデリラワックス、木ロウ、ホホバ油等の植物系ワックス;ミツロウ等の動物系ワックス;モンタンワックス、オゾケライト、セレシン、マイクロクリスタリンワックス、フィッシャートロプシュワックス等の鉱物石油系ワックス等のワックスが挙げられ、これらは単独で又は2種以上を混合して用いることができる。離型剤の融点は、トナーの低温定着性と耐オフセット性の観点から、60~160°Cが好ましく、60~150°Cがより好ましい。離型剤の含有量は、結着樹脂100重量部に対して、結着樹脂中への分散性の観点から、05~10重量部が好ましく、1~8重量部がより好ましく、15~7重量部がさらに好ましい。荷電制御剤は、特に限定されず、正帯電性荷電制御剤及び負帯電性荷電制御剤のいずれを含有していてもよい。正帯電性荷電制御剤としては、ニグロシン染料、例えばニグロシンベースEX、オイルブラックBS、オイルブラックSO、ボントロンN01、ボントロンN07、ボントロンN09、ボントロンN11等;3級アミンを側鎖として含有するトリフェニルメタン系染料、4級アンモニウム塩化合物、例えばボントロンP51、セチルトリメチルアンモニウムブロミド、COPYCHARGEPXVP435等;ポリアミン樹脂、例えばAFPB等;イミダゾール誘導体、例えばPLZ2001、PLZ8001等が挙げられる。また、負帯電性の荷電制御剤としては、含金属アゾ染料、例えばバリファーストブラック3804、ボントロンS31、T77、ボントロンS32、ボントロンS34、ボントロンS36、アイゼンスピロンブラックTRH等;ベンジル酸化合物の金属化合物、例えば、LR147、LR297;サリチル酸化合物の金属化合物、例えば、ボントロンE81、ボントロンE84、ボントロンE88、E304、TN105;銅フタロシアニン染料;4級アンモニウム塩、例えばCOPYCHARGENXVP434、ニトロイミダゾール誘導体;有機金属化合物、例えばTN105等が挙げられる。荷電制御剤の含有量は、トナーの帯電性の観点から、結着樹脂100重量部に対して、001~10重量部が好ましく、001~5重量部がより好ましく、03~3重量部がさらに好ましく、05~3重量部がよりさらに好ましく、1~2重量部がよりさらに好ましい。本発明のトナーは、溶融混練法、乳化転相法、重合法等の従来より公知のいずれの方法により得られたトナーであってもよいが、トナーの低温定着性及び流動性の観点から、結着樹脂を含む原料の溶融混練工程及び粉砕工程を含む方法により得られる粉砕トナーが好ましい。溶融混練法による粉砕トナーの場合、例えば、結着樹脂、着色剤、荷電制御剤等の原料をヘンシェルミキサー等の混合機で均一に混合した後、密閉式ニーダー、1軸もしくは2軸の押出機、オープンロール型混練機等で溶融混練し、冷却、粉砕、分級して製造することができる。本発明のトナーの体積中位粒径は、画像品質を向上する観点から、3~15μmが好ましく、3~10μmがより好ましい。なお、本明細書において、体積中位粒径とは、体積分率で計算した累積体積頻度が粒径の小さい方から計算して50になる粒径を意味する。本発明のトナーには、転写性を向上させるために、無機微粒子を外添剤として用いるのが好ましい。具体的には、シリカ、アルミナ、チタニア、ジルコニア、酸化錫、及び酸化亜鉛からなる群から選ばれる1種以上が好ましく挙げられ、これらの中では、シリカが好ましく、埋め込み防止の観点から、比重の小さいシリカが含有されているのがより好ましい。外添剤の含有量は、保存安定性を向上する観点から、外添剤で処理する前のトナー粒子100重量部に対して、好ましくは005~5重量部であり、より好ましくは01~3重量部であり、さらに好ましくは03~3重量部である。本発明のトナーは、一成分現像用トナーとして、又はキャリアと混合して二成分現像剤として用いることができる。樹脂の軟化点フローテスター島津製作所、CFT500Dを用い、1gの試料を昇温速度6°C分で加熱しながら、プランジャーにより196MPaの荷重を与え、直径1mm、長さ1mmのノズルから押出す。温度に対し、フローテスターのプランジャー降下量をプロットし、試料の半量が流出した温度を軟化点とする。樹脂のガラス転移温度示差走査熱量計セイコー電子工業社製、DSC210を用いて、試料を001~002gをアルミパンに計量し、200°Cまで昇温し、その温度から降温速度10°C/分で0°Cまで冷却したサンプルを昇温速度10°C/分で昇温し、吸熱の最高ピーク温度以下のベースラインの延長線とピークの立ち上がり部分からピークの頂点までの最大傾斜を示す接線との交点の温度とする。樹脂及びロジンの酸価JISK0070の方法に基づき測定する。但し、測定溶媒のみJISK0070の規定のエタノールとエーテルの混合溶媒から、アセトンとトルエンの混合溶媒に変更した。樹脂の数平均分子量及び重量平均分子量以下の方法により、ゲル浸透クロマトグラフィー法により分子量分布を測定し、数平均分子量及び重量平均分子量を求める。試料溶液の調製濃度が05g100mlになるように、試料をテトラヒドロフランに、25°Cで溶解させる。次いで、この溶液をポアサイズ02μmのフッ素樹脂フィルターを用いて濾過して不溶解成分を除き、試料溶液とする。分子量測定下記の測定装置と分析カラムを用い、溶離液としてテトラヒドロフランを、毎分1mlの流速で流し、40°Cの恒温槽中でカラムを安定させる。そこに試料溶液100μlを注入して測定を行う。試料の分子量は、あらかじめ作成した検量線に基づき算出する。このときの検量線には、数種類の単分散ポリスチレン、A1000、A2500、A5000、F1、F2、F4、F10、F20、F40、F80、F128を標準試料として作成したものを用いる。測定装置:HLC8220GPC東ソー社製分析カラム:GMHXLG3000HXL東ソー社製ロジンの軟化点試料の調製ロジン10gを、170°Cで2時間ホットプレートで溶融する。その後、開封状態で温度25°C、相対湿度50の環境下で1時間自然冷却させ、コーヒーミルNationalMK61Mで10秒間粉砕する。測定フローテスター島津製作所、CFT500Dを用い、1gの試料を昇温速度6°C分で加熱しながら、プランジャーにより196MPaの荷重を与え、直径1mm、長さ1mmのノズルから押出する。温度に対し、フローテスターのプランジャー降下量をプロットし、試料の半量が流出した温度を軟化点とする。ロジンのSP値溶融した状態の試料21gを所定のリングに流し込んだ後、室温まで冷却後、JISB7410に基づき、下記の条件で測定を行う。測定機:環球式自動軟化点試験器ASPMGK2メイテック製昇温速度:5°Cmin昇温開始温度:40°C測定溶剤:グリセリン離型剤の融点示差走査熱量計セイコー電子工業社製、DSC210を用いて200°Cまで昇温し、その温度から降温速度10°C/分で0°Cまで冷却したサンプルを昇温速度10°C/分で昇温し、融解熱の最大ピーク温度を融点とする。トナーの体積中位粒径D50分散液の調製:分散液[エマルゲン109P5重量水溶液]5mlに測定試料10mgを添加し、超音波分散機にて1分間分散させ、その後、電解質[アイソトンIIベックマンコールター社製]25mlを添加し、さらに、超音波分散機にて1分間分散させ分散液を得る。測定装置:コールターマルチサイザーIIベックマンコールター社製アパチャー径:50μm解析ソフト:コールターマルチサイザーアキュコンプバージョン119ベックマンコールター社製測定条件:ビーカーに電解液100mlと分散液を加え、3万個の粒子の粒径を20秒で測定できる濃度で、3万個の粒子について、体積中位粒径を求める。ロジンの精製例分留管、還流冷却器及び受器を装備した2000ml容の蒸留フラスコに1000gのトールロジンを加え、1kPaの減圧下で蒸留を行い、195~250°Cでの留出分を主留分として採取した。以下、精製に供したトールロジンを未精製ロジン、主留分として採取したロジンを精製ロジンとする。ロジン20gをコーヒーミルNationalMK61Mで5秒間粉砕し、目開き1mmの篩いを通したものをヘッドスペース用バイアルに05g測りとった。ヘッドスペースガスをサンプリングして、未精製ロジン及び精製ロジン中の不純物を、ヘッドスペースGC-MS法により分析した結果を表1に示す。ヘッドスペースGC-MS法の測定条件AヘッドスペースサンプラーAgilent社製、HP7694サンプル温度:200°Cループ温度:200°Cトランスファーライン温度:200°Cサンプル加熱平衡時間:30minバイヤル加圧ガス:ヘリウムバイヤル加圧時間:03minループ充填時間:003minループ平衡時間:03min注入時間:1minBGCAgilent社製、HP6890分析カラム:DB1キャリアー:ヘリウム流量条件:1mlmin注入口温度:210°Cカラムヘッド圧:342kPa注入モード:splitスプリット比:101オーブン温度条件:45°C10°Cmin280°CCMSAgilent社製、HP5973イオン化法:EI法インターフェイス温度:280°Cイオン源温度:230°C四重極温度:150°C検出モード:Scan29350msアクリル酸変性ロジンの製造例分留管、還流冷却器及び受器を装備した10L容のフラスコに精製ロジン6084gとアクリル酸6485gを加え、160°Cから220°Cに8時間かけて昇温し、220°Cにて2時間反応させた後、さらに、220°C、53kPaの減圧下で蒸留を行い、アクリル酸変性ロジンを得た。アクリル酸変性ロジンのSP値は991°C、アクリル酸変性ロジンの飽和SP値は1106°C、ガラス転移温度は532°C、アクリル酸変性度は66であった。フマル酸変性ロジンの製造例分留管、還流冷却器及び受器を装備した10L容のフラスコに精製ロジン6084gとフマル酸1045gを加え、160°Cから220°Cに8時間かけて昇温し、220°Cにて2時間反応させた後、さらに、220°C、53kPaの減圧下で蒸留を行い、フマル酸変性ロジンを得た。フマル酸変性ロジンのSP値は1013°C、フマル酸1モルとロジン07モルとを反応させて得られるフマル酸変性ロジンのSP値は1099°C、ガラス転移温度は546°C、フマル酸変性度は74であった。樹脂製造例1樹脂L1~L7精製ロジン、アクリル酸変性ロジン及びフマル酸変性ロジンは予め100°Cの恒温槽で溶解した後、表2に示すアルコール成分、カルボン酸成分、2エチルヘキサン酸錫50g及び没食子酸3gを、窒素導入管、脱水管、攪拌器及び熱電対を装備した10リットル容の四つ口フラスコに入れ、窒素雰囲気下、230°Cで15時間縮重合反応させた後、230°C、8kPaにて所望の軟化点に達するまで反応を行ってポリエステルを得た。樹脂製造例2樹脂H1~H3及び樹脂X1、X2表3に示すアルコール成分、無水トリメリット酸以外のカルボン酸成分アクリル酸変性ロジンは予め100°Cの恒温槽で溶解しておく及び2エチルヘキサン酸錫50g及び没食子酸3gを、窒素導入管、100°Cの熱水を通した分留管を装備した脱水管、攪拌器及び熱電対を装備した10リットル容の四つ口フラスコに入れ、窒素雰囲気下、230°Cで15時間縮重合反応させた後、230°C、8kPaにて1時間反応を行った。220°Cまで冷却した後、表3に示す無水トリメリット酸を投入し、1時間常圧で反応させた後に、220°C、20kPaにて所望の軟化点に達するまで反応を行ってポリエステルを得た。実施例1~14及び比較例1~4表4に示す結着樹脂100重量部、着色剤ECB3015重量部、荷電制御剤LR1471重量部、離型剤カルナウバワックスC12重量部及び離型剤パラフリントH1052重量部を、ヘンシェルミキサーでよく攪拌した後、混練部分の全長1560mm、スクリュー径42mm、バレル内径43mmの同方向回転二軸押出機を用いて溶融混練した。ロールの回転速度は200rmin、ロール内の加熱設定温度は100°Cであり、溶融混練物の温度は160°C、溶融混練物の供給速度は10kg時、平均滞留時間は約18秒であった。得られた溶融混練物を冷却ローラーで圧延冷却した後、ジェットミルで体積中位粒径75μmのトナー粒子を得た。得られたトナー母粒子100重量部に対し、外添剤アエロジルR97215重量部を添加し、ヘンシェルミキサーで3600rmin、5分間混合することにより、外添剤処理を行い75μmのトナー粒子を得た。試験例1低温定着性複写機AR505にトナーを実装し、未定着で画像出しを行った。前記複写機の定着機をオフラインで、90°Cから240°Cへ5°Cずつ順次定着温度を上昇させながら、400mmsecで用紙に定着させた。なお、定着紙には、CopyBondSF70NAを使用した。定着画像にテープユニセフセロハンを貼り付け、30°Cに設定した定着ローラーに通過させた後、テープを剥がした。テープを貼る前と剥がした後の光学反射密度を反射濃度計RD915を用いて測定し、両者の比率が最初に90を越える定着ローラーの温度を最低定着温度とし、以下の評価基準に従って、低温定着性を評価した。結果を表4に示す。最低定着温度が180°C未満であれば良好であり、165°C未満であればより好ましい状態である。試験例2流動性2リットル容のポリ瓶にトナー500gと直径1mmの鉄球800gを、ターブラーミキサーを用いて90rminの回転数で1時間攪拌した。攪拌後、100メッシュの篩いにかけてトナーと鉄球を分離した。攪拌前後のトナーの剪断力を、リングシェアテスターRingShearTesterRST01pcDrlngDietmarSchulze社製を用いて以下の条件で測定し、流動性を評価した。測定条件Measurementcell:MV10Normalstress:1200PaNormalstress:180Pa570Pa960PaNumberofshears:4結果を表4に示す。攪拌前後での剪断力の差が大きく、トナーの流動性が低下することは、外添剤の埋め込みを示唆している。以上の結果より、比較例1~4と対比して、実施例1~14では、外添剤の埋め込みによる流動性の低下が抑制されており、低温定着性も兼ね備えていることが分かる。